(57)【要約】【課題】軟化温度が低く、優れた可撓性を有する配線材、絶縁ケーブル及び絶縁ケーブルの製造方法を提供する。【解決手段】銅と、Ｔｉ、Ｍｇ、Ｚｒ、Ｎｂ、Ｃａ、Ｖ、Ｎｉ、Ｍｎ、Ｃｒの少なくともいずれかの添加元素とを含む軟質希薄銅合金により形成され、周囲に樹脂を塗布して形成される被覆層に９０℃以上１３０℃以下の温度で架橋処理を行うことで軟銅線に変質される硬銅線を備える。【選択図】図１
2014137950.tif 000002
【特許請求の範囲】
【請求項１】
銅と、Ｔｉ、Ｍｇ、Ｚｒ、Ｎｂ、Ｃａ、Ｖ、Ｎｉ、Ｍｎ、Ｃｒの少なくともいずれかの添加元素とを含む軟質希薄銅合金により形成され、周囲に樹脂を塗布して形成される被覆層に９０℃以上１３０℃以下の温度で架橋処理を行うことで軟銅線に変質される硬銅線を備える
ことを特徴とする配線材。
【請求項２】
前記軟質希薄銅合金は、前記Ｔｉを４ｍａｓｓ  ｐｐｍ以上５５ｍａｓｓ  ｐｐｍ以下含む
ことを特徴とする請求項１に記載の配線材。
【請求項３】
前記軟質希薄銅合金は、２ｍａｓｓ  ｐｐｍ以上３０ｍａｓｓ  ｐｐｍ以下の酸素と、２ｍａｓｓ  ｐｐｍ以上１２ｍａｓｓ  ｐｐｍ以下の硫黄と、を含む
ことを特徴とする請求項１又は２に記載の配線材。
【請求項４】
銅と、Ｔｉ、Ｍｇ、Ｚｒ、Ｎｂ、Ｃａ、Ｖ、Ｎｉ、Ｍｎ、Ｃｒの少なくともいずれかの添加元素とを含む軟質希薄銅合金により形成される硬銅線を備える複数本の配線材を撚り合わせて形成される撚線と、
前記撚線の周囲を被覆するように樹脂が塗布されて形成される被覆層を９０℃以上１３０℃以下の温度で加熱して架橋処理を行うことで形成される絶縁層と、を備え、
前記硬銅線は、架橋処理の際の熱によって加熱されて軟銅線に変質される
ことを特徴とする絶縁ケーブル。
【請求項５】
銅と、Ｔｉ、Ｍｇ、Ｚｒ、Ｎｂ、Ｃａ、Ｖ、Ｎｉ、Ｍｎ、Ｃｒの少なくともいずれかの添加元素とを含む軟質希薄銅合金を用いて所定線径の硬銅線を形成する硬銅線形成工程と、
前記硬銅線を備える複数本の配線材を撚り合せて撚線を形成する撚線形成工程と、
前記撚線の周囲に樹脂を被覆して被覆層を形成する被覆層形成工程と、
前記被覆層を９０℃以上１３０℃以下の温度で加熱して架橋処理を行うことで絶縁層を形成する架橋工程と、を有し、
前記架橋工程では、
前記被覆層を加熱する際の熱で前記硬銅線を加熱することで、前記硬銅線を軟銅線に変質させる
ことを特徴とする絶縁ケーブルの製造方法。
【請求項６】
前記硬銅線形成工程では、
前記軟質希薄銅合金に熱間圧延処理を行った後、冷間圧延処理と熱処理とを所定回数繰り返し、最終の前記冷間圧延処理を８０％以上９９％以下の加工度で行う
ことを特徴とする請求項５に記載の絶縁ケーブルの製造方法。
【請求項７】
前記軟質希薄銅合金は、前記Ｔｉを４ｍａｓｓ  ｐｐｍ以上５５ｍａｓｓ  ｐｐｍ以下含む
ことを特徴とする請求項５又は６に記載の絶縁ケーブルの製造方法。
【請求項８】
前記軟質希薄銅合金は、２ｍａｓｓ  ｐｐｍ以上３０ｍａｓｓ  ｐｐｍ以下の酸素と、２ｍａｓｓ  ｐｐｍ以上１２ｍａｓｓ  ｐｐｍ以下の硫黄と、を含む
ことを特徴とする請求項５ないし７のいずれかに記載の絶縁ケーブルの製造方法。
【発明の詳細な説明】
【技術分野】
【０００１】
本発明は、配線材、配線材を用いた絶縁ケーブル及び絶縁ケーブルの製造方法に関する。
【背景技術】
【０００２】
電子機器や自動車等には、配線材として導線が用いられている。配線材に用いられる材料として、例えば銅や銀などの導電率の高い金属が用いられることが多く、これらの中でも、コスト面などの観点から、銅が用いられることが極めて多い。近年、電子機器等は、より小型化が図られている。これに伴い、電子機器等に用いられる配線材にも小型化、すなわち配線材の細径化が求められている。
【０００３】
しかしながら、配線材が細径化されると、導体の抵抗が高くなるため、エネルギロスや信号の損失が発生する場合がある。このため、細径化された配線材は、より高い導電率を有することが求められている。
【０００４】
そこで、例えば、純度９９．９９ｍａｓｓ％以上の無酸素銅に、純度９９．９９ｍａｓｓ％以上のインジウム（Ｉｎ）を０．０５ｍａｓｓ％〜０．７０ｍａｓｓ％、純度９９．９ｍａｓｓ％以上の燐（Ｐ）を０．０００１ｍａｓｓ％〜０．００３ｍａｓｓ％の濃度範囲で含有させた銅合金を用いることで、引張強さ、伸び率及び導電率を向上させた耐屈曲ケーブル用導体が提案されている（例えば、特許文献１参照）。
【０００５】
また、近年の電子機器等の小型化に伴い、配線材は、より小さな曲率半径を有することが求められている。すなわち、配線材は、より狭いスペースを取回すことができるように、可撓性を有することが求められている。
【０００６】
そこで、例えば、母材としての銅に、０．１ｍａｓｓ％〜１．０ｍａｓｓ％のインジウムと、０．０１ｍａｓｓ％〜０．１ｍａｓｓ％の硼素（Ｂ）とを含有させた銅合金を用いて所定の線径まで伸線した後、熱処理（焼鈍処理）を行うことで、硬銅線を適度な伸び（可撓性）を有する軟銅線に変質させた耐屈曲銅合金線が提案されている（例えば、特許文献２参照）。
【０００７】
また、例えば、銅合金線材と、硬銅線とを撚り合わせて形成した撚線導体が提案されている（例えば、特許文献３参照）。そして、この撚線導体は、銅合金線材と硬銅線とを撚り合わせた後、例えば４２５℃の高温で１時間熱処理（焼鈍）を行い、硬銅線を軟銅線に変質させることで、可撓性に優れ、巻き癖がつきにくくなるようにしている。
【０００８】
しかしながら、昨今の製造エネルギコスト低減の観点から、より低温の処理で硬銅線を軟銅線に変質させることが要求されている。そこで、例えば、不可避的不純物を含む純銅に、２〜１２ｍａｓｓ  ｐｐｍの硫黄（Ｓ）と、２〜３０ｍａｓｓ  ｐｐｍの酸素（Ｏ）と、４〜５５ｍａｓｓ  ｐｐｍのチタン（Ｔｉ）とを含む希薄銅合金材料を用いることで、導電率を向上させるとともに、希薄銅合金の軟化温度を１３０℃〜１４８℃まで低下させた希薄銅合金線が提案されている（例えば、特許文献４参照）。
【先行技術文献】
【特許文献】
【０００９】
【特許文献１】特開２００２−３６３６６８号公報
【特許文献２】特開平０９−２５６０８４号公報
【特許文献３】特開平１１―２２４５３８号公報
【特許文献４】特開２０１０−２６５５１１号公報
【発明の概要】
【発明が解決しようとする課題】
【００１０】
例えば特許文献１〜４に記載されているような焼鈍処理を経て変質された軟銅線を用いて撚線を形成し、撚線の周囲に樹脂を被覆して被覆層を形成した後、被覆層を加熱して架橋処理を行うことで絶縁層を形成し、絶縁ケーブルを形成していた。
【００１１】
しかしながら、焼鈍処理によって変質された軟銅線が架橋処理によってさらに加熱されることで、軟銅線が硬化し、所望とする可撓性を有さない場合があった。
【００１２】
そこで、本発明は、軟化温度が低く、優れた可撓性を有する配線材、絶縁ケーブル及び絶縁ケーブルの製造方法を提供することを目的とする。
【課題を解決するための手段】
【００１３】
上記課題を解決するために、本発明は次のように構成されている。
本発明の第１の態様によれば、銅と、Ｔｉ、Ｍｇ、Ｚｒ、Ｎｂ、Ｃａ、Ｖ、Ｎｉ、Ｍｎ、Ｃｒの少なくともいずれかの添加元素とを含む軟質希薄銅合金により形成され、周囲に樹脂を塗布して形成される被覆層に９０℃以上１３０℃以下の温度で架橋処理を行うことで軟銅線に変質される硬銅線を備える配線材が提供される。
【００１４】
本発明の第２の態様によれば、前記軟質希薄銅合金は、前記Ｔｉを４ｍａｓｓ  ｐｐｍ以上５５ｍａｓｓ  ｐｐｍ以下含む第１の態様の配線材が提供される。
【００１５】
本発明の第３の態様によれば、前記軟質希薄銅合金は、２ｍａｓｓ  ｐｐｍ以上３０ｍａｓｓ  ｐｐｍ以下の酸素と、２ｍａｓｓ  ｐｐｍ以上１２ｍａｓｓ  ｐｐｍ以下の硫黄と、を含む第１又は第２の態様の配線材が提供される。
【００１６】
本発明の第４の態様によれば、銅と、Ｔｉ、Ｍｇ、Ｚｒ、Ｎｂ、Ｃａ、Ｖ、Ｎｉ、Ｍｎ、Ｃｒの少なくともいずれかの添加元素とを含む軟質希薄銅合金により形成される硬銅線を備える複数本の配線材を撚り合わせて形成される撚線と、前記撚線の周囲を被覆するように樹脂が塗布されて形成される被覆層を９０℃以上１３０℃以下の温度で加熱して架橋処理を行うことで形成される絶縁層と、を備え、前記硬銅線は、架橋処理の際の熱によって加熱されて軟銅線に変質される絶縁ケーブルが提供される。
【００１７】
本発明の第５の態様によれば、銅と、Ｔｉ、Ｍｇ、Ｚｒ、Ｎｂ、Ｃａ、Ｖ、Ｎｉ、Ｍｎ、Ｃｒの少なくともいずれかの添加元素とを含む軟質希薄銅合金を用いて所定線径の硬銅線を形成する硬銅線形成工程と、前記硬銅線を備える複数本の配線材を撚り合せて撚線を形成する撚線形成工程と、前記撚線の周囲に樹脂を被覆して被覆層を形成する被覆層形成工程と、前記被覆層を９０℃以上１３０℃以下の温度で加熱して架橋処理を行うことで絶縁層を形成する架橋工程と、を有し、前記架橋工程では、前記被覆層を加熱する際の熱で前記硬銅線を加熱することで、前記硬銅線を軟銅線に変質させる絶縁ケーブルの製造方法が提供される。
【００１８】
本発明の第６の態様によれば、前記硬銅線形成工程では、前記軟質希薄銅合金に熱間圧延処理を行った後、冷間圧延処理と熱処理とを所定回数繰り返し、最終の前記冷間圧延処理を８０％以上９９％以下の加工度で行う第５の態様の絶縁ケーブルの製造方法が提供される。
【００１９】
本発明の第７の態様によれば、前記軟質希薄銅合金は、前記Ｔｉを４ｍａｓｓ  ｐｐｍ以上５５ｍａｓｓ  ｐｐｍ以下含む第５又は第６の態様の絶縁ケーブルの製造方法が提供される。
【００２０】
本発明の第８の態様によれば、前記軟質希薄銅合金は、２ｍａｓｓ  ｐｐｍ以上３０ｍａｓｓ  ｐｐｍ以下の酸素と、２ｍａｓｓ  ｐｐｍ以上１２ｍａｓｓ  ｐｐｍ以下の硫黄と、を含む第５ないし第７の態様のいずれかの絶縁ケーブルの製造方法が提供される。
【発明の効果】
【００２１】
本発明によれば、軟化温度が低く、優れた可撓性を有する配線材、絶縁ケーブル及び絶縁ケーブルの製造方法を得ることができる。
【図面の簡単な説明】
【００２２】
【図１】本発明の一実施形態にかかる絶縁ケーブルの概略図であり、（ａ）は部分破断斜視図を示し、（ｂ）は断面図を示す。
【発明を実施するための形態】
【００２３】
以下に、本発明にかかる配線材、この配線材を用いた絶縁ケーブル及び絶縁ケーブルの製造方法の一実施形態について図面を参照しながら説明する。
【００２４】
（１）配線材の構成
まず、本実施形態にかかる配線材について、主に図１を用いて説明する。図１は、本実施形態にかかる配線材を用いた絶縁ケーブルの概略図であり、（ａ）は部分破断斜視図を示し、（ｂ）は断面図を示す。
【００２５】
（軟質希薄銅合金の組成）
図１に示すように、本実施形態にかかる配線材１は、軟質希薄銅合金を伸線加工することで形成される硬銅線を備えている。硬銅線は断面形状で円形を有している。軟質希薄銅合金は、銅（Ｃｕ）を母材とし、その母材中に、チタン（Ｔｉ）、マグネシウム（Ｍｇ）、ジルコニウム（Ｚｒ）、ニオブ（Ｎｂ）、カルシウム（Ｃａ）、バナジウム（Ｖ）、ニッケル（Ｎｉ）、マンガン（Ｍｎ）、クロム（Ｃｒ）の少なくともいずれかの元素が添加された軟質希薄銅合金を用いて形成されている。
【００２６】
上述の例えばＴｉ等の元素は、他の元素と結合しやすい活性元素である。また、母材（銅母材、すなわちマトリックス）中に添加した例えばＴｉ等の元素は、銅母材中で硫黄（Ｓ）等の析出サイトとして機能する分散粒子として働く。このため、分散粒子の大きさを小さくし、銅母材中に含まれる分散粒子の個数を増やすと良い。これらの元素が銅母材中に添加されると、これらの元素が銅母材中に含まれる例えば硫黄等の不純物と結合して析出する。すなわち、銅母材中の硫黄等の不純物は、例えばＴｉ等の元素によって捕集されて析出される。これにより、銅母材中の不純物を減少させて、銅母材の純度を向上させることができる。従って、軟質希薄銅合金の硬度を低くできるため、軟質希薄銅合金を用いて形成した硬銅線を備える配線材１の可撓性を向上させることができる。
【００２７】
Ｔｉ元素は、他の元素と比べて、銅母材中で硫黄と結合して化合物を作り易く、加工できるため取扱い性がよく、安価であり、酸化物を核として析出しやすいという特徴を有する。このため、銅母材中には、Ｔｉ元素が４ｍａｓｓ  ｐｐｍ以上５５ｍａｓｓ  ｐｐｍ以下含まれているとよい。これにより、本実施形態にかかる軟質希薄銅合金を用いた配線材１が備える硬銅線の軟化温度を低くすることができる。すなわち、配線材１の軟化温度を９０℃以上１３０℃以下とすることができる。また、銅母材の純度をより向上させることができ、配線材１の可撓性をより向上させることができる。
【００２８】
ここで、母材として例えばＴｉ元素を添加した電気銅を用いた硬銅線の軟化温度は１４８℃以下であった。このとき、電気銅の純度は、配線材に一般的に用いることができる純度とした。これに対し、母材として、Ｔｉ等の元素を添加しなかった電気銅を用いた硬銅線の軟化温度は１６０℃〜１６５℃であった。なお、母材として高純度銅（６Ｎ）を用いた硬銅線の軟化温度は１２７℃〜１３０℃である。このため、本実施形態では、配線材１が備える硬銅線の軟化温度を１３０℃以下とした。
【００２９】
なお、銅母材中には、軟質希薄銅合金の所望とする性質を損なわない範囲において、上述のＴｉ、Ｍｇ、Ｚｒ、Ｎｂ、Ｃａ、Ｖ、Ｎｉ、Ｍｎ、Ｃｒ以外の元素や不純物が含有されていてもよい。
【００３０】
すなわち、銅母材中には、２ｍａｓｓ  ｐｐｍ以上３０ｍａｓｓ  ｐｐｍ以下の酸素（Ｏ）と、２ｍａｓｓ  ｐｐｍ以上１２ｍａｓｓ  ｐｐｍ以下、好ましくは３ｍａｓｓ  ｐｐｍ以上８ｍａｓｓ  ｐｐｍ以下の硫黄とが含まれているとよい。なお、銅母材中には、２ｍａｓｓ  ｐｐｍ以上３０ｍａｓｓ  ｐｐｍ以下の酸素が含有されていることから、本実施形態ではいわゆる低酸素銅（ＬＯＣ）を対象としている。
【００３１】
なお、通常、例えば酸素（Ｏ）や硫黄（Ｓ）等の不純物及び例えばチタン（Ｔｉ）元素は、ＴｉＯ、ＴｉＯ２、ＴｉＳ、もしくはＴｉ−Ｏ−Ｓ結合を有する化合物またはＴｉＯ、ＴｉＯ２、ＴｉＳもしくはＴｉ−Ｏ−Ｓ結合を有する化合物の凝集物として、銅母材中に含まれている。そして、残りの酸素や硫黄等の不純物及び例えばチタン（Ｔｉ）元素がそれぞれ、銅母材中に固溶体として含まれている。
【００３２】
銅母材中の酸素の量が２ｍａｓｓ  ｐｐｍ未満であると、軟質希薄銅合金の軟化温度が下がり難くなる場合があるため、後述する架橋処理の他に、硬銅線を軟銅線に変質させるための熱処理（焼鈍処理）が必要となる場合がある。酸素の量が３０ｍａｓｓ  ｐｐｍを超えると、軟質希薄銅合金に例えば熱間圧延処理を行った際、軟質希薄銅合金の表面に傷が発生しやすくなる場合がある。
【００３３】
また、通常、例えば電気銅を製造する際、不純物としての硫黄が不可避的に銅中に取り込まれてしまうため、銅母材中の硫黄の含有量を２ｍａｓｓ  ｐｐｍ未満とすることは難しい。また、例えば汎用電解銅を製造する際、銅母材中の硫黄の含有量の上限は１２ｍａｓｓ  ｐｐｍである。
【００３４】
例えば、軟質希薄銅合金を用いて、導電率が９８％ＩＡＣＳ（万国標準軟銅（Ｉｎｔｅｒｎａｔｉｏｎａｌ  Ａｎｎｅａｌｅｄ  Ｃｏｐｐｅｒ  Ｓｔａｎｄａｒｄ）：１．７２４１×１０−８Ωｍを１００％とした導電率）以上の配線材１を得る場合、銅母材中には、２ｍａｓｓ  ｐｐｍ以上３０ｍａｓｓ  ｐｐｍ以下の酸素と、３ｍａｓｓ  ｐｐｍ以上１２ｍａｓｓ  ｐｐｍ以下の硫黄と、４ｍａｓｓ  ｐｐｍ以上５５ｍａｓｓ  ｐｐｍ以下のＴｉ元素とが含まれているとよい。
【００３５】
また、例えば、軟質希薄銅合金を用いて、導電率が１００％ＩＡＣＳ以上の配線材１を得る場合には、銅母材中には、２ｍａｓｓ  ｐｐｍ以上３０ｍａｓｓ  ｐｐｍ以下の酸素と、２ｍａｓｓ  ｐｐｍ以上１２ｍａｓｓ  ｐｐｍ以下の硫黄と、４ｍａｓｓ  ｐｐｍ以上３７ｍａｓｓ  ｐｐｍ以下のＴｉ元素とが含まれているとよい。
【００３６】
また、例えば軟質希薄銅合金を用いて導電率が１０２％ＩＡＣＳ以上の配線材１を得る場合には、銅母材中には、２ｍａｓｓ  ｐｐｍ以上３０ｍａｓｓ  ｐｐｍ以下の酸素と、３ｍａｓｓ  ｐｐｍ以上１２ｍａｓｓ  ｐｐｍ以下の硫黄と、４ｍａｓｓ  ｐｐｍ以上２５ｍａｓｓ  ｐｐｍ以下のＴｉ元素とが含まれているとよい。
【００３７】
ここで、母材として酸素を含まない無酸素銅を用いた配線材１の導電率は１０１．７％ＩＡＣＳ程度であり、母材として高純度銅（６Ｎ）を用いた配線材１の導電率は１０２．８％ＩＡＣＳ程度である。このため、本実施形態にかかる配線材１の導電率は９８％ＩＡＣＳ以上であるとよく、好ましくは１００％ＩＡＣＳ以上、より好ましくは１０２％ＩＡＣＳ以上であるとよい。すなわち、本実施形態にかかる配線材１の導電率は、母材として高純度銅（６Ｎ）を用いた場合の配線材１の導電率に近いと良い。
【００３８】
（２）絶縁ケーブルの構成
次に、上述の配線材１を用いた絶縁ケーブル２の構成について説明する。
【００３９】
本実施形態にかかる絶縁ケーブル２は、硬銅線を備える複数本（例えば７本）の配線材１を撚り合わせて形成される撚線３を備えている。
【００４０】
撚線３の周囲には、撚線３の周囲を被覆するように樹脂が塗布されることで被覆層が設けられている。そして被覆層に架橋処理が行われて被覆層が硬化されることで、撚線３の周囲に絶縁層４が設けられている。樹脂としては、例えばポリエチレン、ポリエステル、ポリアミドイミド、ポリイミド、テトラフルオロエチレン−パーフルオロアルキルビニルエーテル共重合体（ＰＡＦ）樹脂、テトラフルオロエチレン−ヘキサフルオロプロピレン共重合体（ＦＥＰ）樹脂やエチレン−テトラフルオロエチレン共重合体（ＥＴＦＥ）樹脂等を用いることができる。架橋処理は、９０℃以上１３０℃以下の温度で被覆層を加熱するように行われる。架橋処理は、例えば蒸気を用いて行われるとよい。
【００４１】
配線材１が備える硬銅線は、被覆層に架橋処理を行う際に被覆層と共に加熱されて軟銅線に変質される。上述したように、絶縁ケーブル２に用いられる配線材１が備える硬銅線は、軟化温度が低い。このため、硬銅線は、被覆層に９０℃〜１３０℃の温度で架橋処理を行う際の加熱で、所望の可撓性を有する軟銅線に変質される。これにより、硬銅線を軟銅線に変質するための焼鈍処理が不要となる。
【００４２】
絶縁層４の周囲には、絶縁層４の周囲を被覆するようにシース５が設けられている。シース５は、例えばポリ塩化ビニル等の樹脂を押出被覆することで設けられている。
【００４３】
（３）絶縁ケーブルの製造方法
次に、本発明にかかる配線材１を用いた絶縁ケーブル２の製造方法の一実施形態について説明する。
【００４４】
（鋳造工程）
本実施形態にかかる配線材１の製造方法では、まず、所定の組成を有する軟質希薄銅合金を鋳造する。すなわち、まず、例えば高周波溶解炉等を用い、母材である銅を溶解して形成した軟質希薄銅合金の溶湯に、Ｔｉ、Ｍｇ、Ｚｒ、Ｎｂ、Ｃａ、Ｖ、Ｎｉ、Ｍｎ又はＣｒの少なくともいずれかの元素を添加して、軟質希薄銅合金の溶湯を形成する。このとき、軟質希薄銅合金の溶湯中に、４ｍａｓｓ  ｐｐｍ以上５５ｍａｓｓ  ｐｐｍ以下のＴｉ元素を添加するとよい。また、軟質希薄銅合金の溶湯中には、２ｍａｓｓ  ｐｐｍ以上３０ｍａｓｓ  ｐｐｍ以下の酸素と、２ｍａｓｓ  ｐｐｍ以上１２ｍａｓｓ  ｐｐｍ以下の硫黄とが含まれているとよい。そして、この軟質希薄銅合金の溶湯を鋳型に流し込んで所定形状の鋳塊（インゴット）を形成する。
【００４５】
なお、軟質希薄銅合金を溶解する温度（溶銅温度）は、１１００℃以上１３２０℃以下の温度で、できるだけ低温であるとよい。溶銅温度が１３２０℃を超えると、鋳造欠陥（ブローホール）が発生する場合がある。ブローホールが発生した鋳塊を用いて硬銅線を形成すると、硬銅線の表面に傷が生じてしまう場合がある。例えば、インゴットの表面に近い部分にブローホールが形成された場合、後述するようにインゴットに圧延処理を行う際に破れてしまう場合がある。また、溶湯内に存在する粒子の大きさが大きくなる傾向にあるため、軟質希薄銅合金の品質が低下する場合がある。溶銅温度が１１００℃未満であると、溶解した銅が固まりやすくなるため、鋳造が安定しない場合がある。
【００４６】
（硬銅線形成工程）
次に、鋳造したインゴットを、例えばＳＣＲ連続鋳造圧延方式（Ｓｏｕｔｈ  Ｃｏｎｔｉｎｕｏｕｓ  Ｒｏｄ  Ｓｙｓｔｅｍ）によって、鋳造体が所定の線径になるまで、熱間圧延処理と、冷間圧延処理と、熱処理とを行い、硬銅線を形成する。そして、硬銅線を備える配線材１を形成する。
【００４７】
［熱間圧延処理］
まず、鋳造したインゴットを加熱して熱間圧延処理を行い、軟質希薄銅合金を所定の線径（例えば直径８ｍｍ）の線材とする。熱間圧延処理は、軟質希薄銅合金の線材が所定の線径となるように、複数段の圧延ロールを用いて行うとよい。このとき、最初の圧延ロールでの加熱温度が８８０℃以下で、最終の圧延ロールでの加熱温度が５５０℃以上であるとよい。また、熱間圧延処理は、９０％の加工度で行うとよい。これにより、軟質希薄銅合金の溶湯中に添加した例えばＴｉ等の元素の固溶限をより小さくできる。従って、銅中に転位を導入することにより軟質希薄銅合金の溶湯中に含まれる例えば硫黄等の不純物を容易に析出させることができる。すなわち、例えば、軟質希薄銅合金の溶湯中に添加したチタン（Ｔｉ）の酸化物（例えばＴｉＯ２）を核として、硫黄を転位上に容易に析出させることができる。熱間圧延終了後は、なるべく速やかに軟質希薄銅合金の線材を冷却するとよい。
【００４８】
［冷間圧延処理・熱処理］
上述の熱間圧延処理が終了した後、軟質希薄銅合金の線材に、冷間圧延処理と、熱処理（焼鈍処理）とを行って、所定の線径（例えば直径０．２６ｍｍ）の硬銅線を形成する。冷間圧延処理と熱処理とは、それぞれ所定回数繰り返して行うとよい。なお、冷間圧延処理と熱処理とは１回ずつ行ってもよい。熱処理はバッチ処理であっても、連続処理であってもよい。
【００４９】
このとき、最終の冷間圧延処理（以下では、「最終冷間圧延処理」とも言う。）を８０％以上９９％以下の加工度で行うとよい。これにより、軟質希薄銅合金を用いた配線材１の軟化温度を９０℃以上１３０℃以下にできる。なお、加工度は、下記の（式１）により求められる。
（式１）
加工度（％）＝［（最終冷間圧延処理直前の線材の断面積―最終冷間圧延処理後の線材の断面積）／最終冷間圧延処理直前の線材の断面積］×１００
【００５０】
最終冷間圧延処理の加工度を８０％未満とすると、軟質希薄銅合金の軟化温度を１３０℃以下にすることができない場合がある。すなわち、加工度が低すぎるため、最終の熱処理を行う前の軟質希薄銅合金の線材の組織を細かくすることができない場合がある。また、冷間圧延処理による歪みエネルギも蓄積されない場合がある。従って、最終の熱処理を行う際に再結晶が起こりにくくなる場合がある。その結果、軟質希薄銅合金の線材の軟化温度が上昇し、軟質希薄銅合金の軟化温度を１３０℃以下にすることができない場合がある。このため、後述する架橋工程において硬銅線を加熱して軟銅線に変質させることができない場合がある。
【００５１】
また、再結晶には、核生成による結晶数の増加によるものと、核成長による結晶粒の粗大化によるものとがある。最終冷間圧延処理の加工度が８０％未満である軟質希薄銅合金の線材に最終の熱処理を行うと、核生成による結晶数の増加よりも、核成長による結晶粒の粗大化の方が優先されてしまう。従って、後述する架橋工程において硬銅線を加熱して変質した軟銅線が、所望とする可撓性（軟らかさ）を有さない場合がある。
【００５２】
最終冷間圧延処理の加工度を９９％より大きくすると、軟質希薄銅合金の軟化温度が低くなりすぎるため、室温においても再結晶が開始されてしまう場合がある。これにより、結晶組織の制御が極めて困難になる場合がある。従って、後述する架橋工程において硬銅線を加熱して変質させた軟銅線が、所望とする可撓性を有さない場合がある。すなわち、硬銅線を変質させた軟銅線の例えば０．２％耐力値を低くすることができない場合がある。また、最終冷間圧延処理によっても軟質希薄銅合金の線材の硬化が進んでしまう場合がある。このため、線材の断線が起こりやすく、取扱い性が低下する場合がある。
【００５３】
（撚線形成工程）
所定の線径（例えば直径０．２６ｍｍ）の硬銅線を備える配線材１を形成して硬銅線形成工程が終了したら、例えば撚線機等を用いて複数本（例えば７本）の配線材１を撚り合わせて撚線３を形成する。
【００５４】
（被覆層形成工程）
撚線形成工程が終了した後、樹脂を例えば押出被覆により撚線３の周囲に被覆して被覆層を形成する。樹脂として、例えばポリエチレン、ポリエステル、ポリアミドイミド、ポリイミド、ＰＡＦ樹脂、ＦＥＰ樹脂、ＥＴＦＥ樹脂等を用いるとよい。樹脂としてシラングラフト化したポリエチレンを用いるとより良い。
【００５５】
（架橋工程）
被覆層形成工程が終了したら、例えば紫外線照射等により被覆層を所定温度で所定時間加熱して架橋処理を行い、被覆層を硬化させて絶縁層４を形成する。架橋処理は、９０℃以上１３０℃以下の温度で行う。例えば、架橋処理は９０℃の温度で蒸気を用いて行うとよい。
【００５６】
被覆層を加熱して絶縁層４を形成すると同時に、撚線３を構成する硬銅線を加熱して軟銅線に変質させる。すなわち、架橋処理を行う際の加熱（熱量）によって、硬銅線を軟銅線に変質させる。上述したように、配線材１が備える硬銅線の軟化温度は１３０℃以下である。このため、架橋処理を行う際の加熱によって硬銅線を軟化させて、所望とする可撓性（軟らかさ）を有する軟銅線に変質させることができる。従って、硬銅線形成工程が終了した後であって架橋工程が行われる前に、硬銅線を軟銅線に変質させるための焼鈍処理（熱処理）が不要となる。これにより、硬銅線形成工程後の焼鈍処理によって変質された軟銅線が、絶縁ケーブル２を形成する際の架橋工程によってさらに加熱されることで硬化されてしまい、硬銅線に再度変質されてしまうことを抑制できる。その結果、加工硬化が少なく可撓性に優れた硬銅線を備える配線材１を得ることができる。また、焼鈍処理において消費する電力等のエネルギ費用等を低減できるので、製造コストを抑制できる。
【００５７】
（シース形成工程）
架橋工程が終了した後、例えばポリ塩化ビニル等の樹脂を押出被覆により絶縁層４の周囲に被覆してシース５を形成して絶縁ケーブル２を形成する。そして、本実施形態にかかる絶縁ケーブル２の製造工程を終了する。
【００５８】
（４）本実施形態にかかる効果
本実施形態によれば、以下に示す１つまたは複数の効果を奏する。
【００５９】
（ａ）本実施形態によれば、配線材１は、銅と、Ｔｉ、Ｍｇ、Ｚｒ、Ｎｂ、Ｃａ、Ｖ、Ｎｉ、Ｍｎ、Ｃｒの少なくともいずれかの元素とを含む軟質希薄銅合金を用いて形成される硬銅線を備えて構成されている。これにより、配線材１が備える硬銅線の軟化温度を例えば１３０℃以下まで低下させることができる。また、銅母材中に添加される例えばＴｉ等の元素によって、銅母材中の硫黄等の不純物が捕集されて析出される。これにより、銅母材（銅）の純度を向上させることができる。従って、軟質希薄銅合金の硬度を低くできるため、軟質希薄銅合金を用いて形成される硬銅線を備える配線材１の可撓性を向上させることができる。
【００６０】
従って、配線材１は、熱伝導に優れる銅材料や、高純度銅の代替え材料として用いることができる。また、配線材１は、例えば、電子機器の導線（導体）や、民生用を含む太陽電池の配線材、モータに使用されるエナメル線の導線、２００℃〜７００℃の高温で用いられる軟質銅材、電源ケーブル用の導線、信号線用の導線、焼きなましが不要な溶融半田めっき材、フレキシブルプリント基板（ＦＰＣ）の配線に用いられる導線等、種々の用途に用いることができる。
【００６１】
（ｂ）本実施形態によれば、配線材１が備える硬銅線は、周囲に樹脂を塗布して形成される被覆層に９０℃以上１３０℃以下の温度で架橋処理を行うことで加熱されて軟銅線に変質されるように形成されている。すなわち、硬銅線は、軟化温度を低くすることで、架橋処理を行う際の熱量によって所望とする可撓性を有する軟銅線に変質されるように構成されている。これにより、硬銅線を形成する硬銅線形成工程が終了した後、硬銅線を軟銅線に変質させる焼鈍処理が不要となる。これにより、加工硬化が少なく可撓性に優れた硬銅線を備える配線材１、及びその硬銅線を用いた絶縁ケーブル２を得ることができる。すなわち、硬銅線形成工程後の焼鈍処理によって変質された軟銅線が、架橋工程によってさらに加熱されることで硬化することを抑制できる。また、焼鈍処理において消費する電力等のエネルギ費用、焼鈍処理の設備費用、焼鈍処理の設備メンテナンス費用、焼鈍処理にかかる時間及び人件費等を削減でき、製造コストを抑制できる。
【００６２】
（ｃ）本実施形態によれば、軟質希薄銅合金には、４ｍａｓｓ  ｐｐｍ以上５５ｍａｓｓ  ｐｐｍ以下のチタン（Ｔｉ）元素が含まれている。これにより、配線材１が備える硬銅線の軟化温度をより低くできる。また、銅母材（銅）の純度をより向上させることができ、配線材１の可撓性をより向上させることができる。
【００６３】
（ｄ）本実施形態によれば、軟質希薄銅合金には、２ｍａｓｓ  ｐｐｍ以上３０ｍａｓｓ  ｐｐｍ以下の酸素と、２ｍａｓｓ  ｐｐｍ以上１２ｍａｓｓ  ｐｐｍ以下の硫黄とが含まれている。これにより、配線材１が備える硬銅線の軟化温度をより低下させることができる。
【００６４】
（ｅ）本実施形態によれば、軟質希薄銅合金の鋳塊に熱間圧延処理を行った後、冷間圧延処理と熱処理とを所定回数繰り返し、最終の冷間圧延処理を８０％以上９９％以下の加工度で行っている。これにより、配線材１が備える硬銅線の軟化温度をより低下させることができると共に、配線材１の可撓性をより向上させることができる。
【００６５】
（本発明の他の実施形態）
以上、本発明の一実施形態を具体的に説明したが、本発明は上述の実施形態に限定されるものではなく、その要旨を逸脱しない範囲で適宜変更可能である。
【００６６】
上述の実施形態では、ＳＣＲ連続圧延方式により熱間圧延処理を行ったが、これに限定されるものではない。すなわち、双ロール式連続鋳造圧延方式や、プロペルチ式連続圧延方式によって配線材１を形成してもよい。
【００６７】
上述の実施形態では、配線材１が備える硬銅線の断面形状を円形状にしたがこれに限定されるものではない。すなわち、配線材１の断面形状は、例えば平角、矩形、多角形、楕円形等、配線材１の用途等に応じて種々の形状にすることができる。
【００６８】
上述の実施形態では、銅母材中に、２ｍａｓｓ  ｐｐｍ以上３０ｍａｓｓ  ｐｐｍ以下の酸素を含む場合について説明した。しかしながら、銅母材中に添加される上記の元素の添加量、及び銅母材中の硫黄の含有量によっては、軟質希薄銅合金の性質を損なわない範囲において、銅母材中には、２ｍａｓｓ  ｐｐｍ以上４００ｍａｓｓ  ｐｐｍ以下の酸素が含まれていてもよい。
【００６９】
上述の実施形態では、銅と、Ｔｉ、Ｍｇ、Ｚｒ、Ｎｂ、Ｃａ、Ｖ、Ｎｉ、Ｍｎ、Ｃｒの少なくともいずれかの添加元素とを含む軟質希薄銅合金が配線材１に用いられる場合について説明したが、これに限定されるものではない。銅と、所定の添加元素とを含む軟質希薄銅合金は、例えば、放熱板等に使用される銅板、リードフレームに使用される異形条鋼材、配線基板に使用される銅箔等、幅広い用途に用いることができる。
【実施例】
【００７０】
次に、本発明の実施例について説明するが、本発明はこれらの実施例に限定されるものではない。
【００７１】
［配線材の評価］
まず、実施例１〜３及び比較例１〜３の各試料である配線材を作製し、各試料の軟化温度を測定して評価した。
【００７２】
（実施例１）
実施例１では、母材である銅として、酸素が７ｍａｓｓ  ｐｐｍ〜８ｍａｓｓ  ｐｐｍ、硫黄が５ｍａｓｓ  ｐｐｍ含まれている低酸素銅を用いた。シャフト炉で母材である銅を溶解して溶湯を形成し、この銅溶湯を還元ガス雰囲気下で樋を介して鋳造ポット（るつぼ）内に導入し、鋳造ポット内の銅溶湯中に、チタン（Ｔｉ）元素を２５ｍａｓｓ  ｐｐｍ添加した。Ｔｉ元素を添加した銅溶湯を、シャフト炉が備える注湯ノズルを介して、外周面に形成された溝を備える鋳造輪と、この鋳造輪の外周の一部に接触するように周回移動される無端ベルトとの間に形成される空間に導入する。この空間が鋳型として機能することで、所定形状の軟質希薄銅合金の鋳塊（インゴット）を作製した。この軟質希薄銅合金のインゴットをＳＣＲ連続鋳造圧延方式によって、インゴットを所定の線径（直径が８ｍｍ）になるまで、９９．３％の加工度で熱間圧延処理を行い、直径が８ｍｍの線材を作製した。
【００７３】
次に、直径が８ｍｍの線材に、冷間圧延処理と熱処理とを、それぞれ所定回数繰り返して行い、最終の冷間圧延処理を行う直前の線材の線径（以下では「中間処理線径」とも言う。）を２．６ｍｍとした。そして、線径が２．６ｍｍの線材に、最終の冷間圧延処理を９９％の加工度で行い、所定の線径（０．２６ｍｍ）の硬銅線を作製した。なお、熱処理は、最終の熱処理を行った後の線材、すなわち配線材の伸び率が３０％となるように、通電アニーラを用いて行った。そして、この硬銅線を用いて配線材を作製し、これを実施例１の試料とした。
【００７４】
（実施例２〜３及び比較例１）
実施例２〜３、比較例１及び従来例１〜２では、中間処理線径及び最終の冷間圧延処理の加工度を表１に示す値とした。この他は、上述の実施例１と同様にして、直径が０．２６ｍｍの硬銅線を作製し、配線材を作製した。これらをそれぞれ実施例２〜３及び比較例１の試料とした。
【００７５】
（比較例２）
比較例２では、母材である銅として、タフピッチ銅（ＴＰＣ）を用いた。そして、シャフト炉で母材である銅を溶解して溶湯を形成し、この銅溶湯を還元ガス雰囲気下で樋を介して鋳造ポット（るつぼ）内に導入した。銅溶湯を、シャフト炉が備える注湯ノズルを介して、外周面に形成された溝を備える鋳造輪と、この鋳造輪の外周の一部に接触するように周回移動される無端ベルトとの間に形成される空間に導入する。この空間が鋳型として機能し、所定形状の軟質希薄銅合金の鋳塊（インゴット）を作製した。この他は、上述の実施例１と同様にして、直径が０．２６ｍｍの硬銅線を作製し、配線材を作製した。これを比較例２の試料とした。
【００７６】
（比較例３）
比較例３では、中間処理線径を０．３７ｍｍとし、最終の冷間圧延処理の加工度を５０％とした。その他は、比較例２と同様にして、直径が０．２６ｍｍの硬銅線を作製し、配線材を作製した。これを比較例３の試料とした。
【００７７】
以上のようにして作製した実施例１〜３、及び比較例１〜３の各試料について、半軟化温度を測定した。その結果を、表１に示す。
【００７８】
本実施例では、半軟化温度は、各試料を所定温度で１時間加熱した（焼鈍処理を行った）後の引張強度が、加熱前の各試料の引張強度の半分になるときの温度とした。すなわち、まず、各試料の室温での（加熱前の）引張強度を測定した。そして、各試料から複数のサンプルを切り出し、各サンプルをそれぞれ異なる複数の温度で１時間加熱した後の引張強度をそれぞれ測定した。そして、加熱後のサンプルの引張強度が、加熱前の引張強度の半分の値となったサンプルの加熱温度を半軟化温度とした。
【００７９】
【表１】
2014137950.tif 000003
【００８０】
表１に示すように、実施例１〜実施例３から、最終の冷間圧延処理の加工度が高くなるにつれて、半軟化温度が低くなることを確認した。すなわち、軟化温度が低くなることを確認した。また、最終の冷間圧延処理の加工度が８０％以上であると、半軟化温度が１３０℃以下となり、実施例１では、半軟化温度が９０℃と大幅に低下していることを確認した。
【００８１】
比較例１から、最終の冷間圧延処理の加工度が５０％であると、半軟化温度が１４０℃となることを確認した。すなわち、最終の冷間圧延処理の加工度が８０％未満であると、半軟化温度を１３０℃以下まで低下させることが難しいことを確認した。
【００８２】
実施例１と比較例２とを比較すると、最終の冷間圧延処理の加工度が９９％であるにもかかわらず、実施例１では半軟化温度が９０℃であるのに対し、比較例２では半軟化温度が１２５℃と高くなっていることを確認した。また、比較例２と比較例３とを比較すると、最終の冷間圧延処理の加工度が低くなるにつれて半軟化温度がさらに高くなることを確認した。これにより、母材として所定量の酸素及び所定量の硫黄を含む銅に、例えばＴｉ等の元素を添加した軟質希薄銅合金を用いると、軟化温度が低下することを確認した。
【００８３】
［絶縁ケーブルの評価］
次に、実施例４及び比較例４の各試料である絶縁ケーブルを作製し、各試料の可撓性について評価した。
【００８４】
（実施例４）
実施例４では、配線材として、実施例１に係る試料を用いた。実施例１の試料である複数本（７本）の配線材を撚線機にて撚り合わせて撚線を形成した。この撚線の周囲に、樹脂としてシラングラフトされたポリエチレンを押出被覆し、撚線の周囲に被覆層を形成した。そして、被覆層を形成した撚線（配線材）を蒸気架橋室に導入し、蒸気架橋室にて被覆層を９０℃の温度で所定時間を加熱して架橋処理を行い、被覆層を硬化させて絶縁層を形成した。このとき、架橋処理時の熱量によって実施例１にかかる試料が備える硬銅線を加熱し、硬銅線を軟銅線に変質させる。そして、絶縁層の周囲にポリ塩化ビニルを押出被覆してシースを形成し、絶縁ケーブルを作製した。これを実施例４の試料とした。
【００８５】
（比較例４）
配線材として比較例２に係る試料を用いた。この他は、上述の実施例４と同様にして絶縁ケーブルを作製した。これを比較例４の試料とした。
【００８６】
以上のようにして作製した実施例４及び比較例４のそれぞれの試料について、可撓性を評価した。すなわち、絶縁ケーブルの可撓性の指標として、架橋処理を行った後の０．２％耐力値を測定した。
【００８７】
【表２】
2014137950.tif 000004
【００８８】
表２から、実施例４の試料では、０．２％耐力値が７５ＭＰａと低くなっていることを確認した。すなわち、半軟化温度が低い硬銅線は、架橋処理のみによって十分に軟らかくなっており、所望とする可撓性を有することを確認した。これに対し、比較例４の試料では、０．２％耐力値が４００ＭＰａと高く、可撓性を殆ど有しないことを確認した。
【００８９】
以上の結果から、銅と、Ｔｉ、Ｍｇ、Ｚｒ、Ｎｂ、Ｃａ、Ｖ、Ｎｉ、Ｍｎ、Ｃｒの少なくともいずれかの添加元素とを含む軟質希薄銅合金を用いて形成された硬銅線は、軟化温度が低いことを確認した。また、この硬銅線を備える配線材は、絶縁ケーブルを形成する際に行われる９０℃以上１３０℃以下の架橋処理時の熱で軟化し、所望の可撓性を有することを確認した。
【符号の説明】
【００９０】
１      配線材
２      絶縁ケーブル
３      撚線
４      絶縁層
５      シース
【図１】
2014137950.tif 000005